(57)【要約】【課題】セラミック基板又はメタル基板を含む封止済基板をレーザによって切断する場合に、ドロスの発生及びセラミック基板の割れやチッピング（欠け）の発生を抑制する。【解決手段】回路基板２に設けられた複数の領域７に各々装着されたチップ３を樹脂封止することによって封止済基板１を形成し、複数の領域７の境界線６に沿って封止済基板１を切断することによって複数の電子部品を製造する際に使用される切断方法であって、テーブル９に封止済基板１を固定する工程と、照射ヘッドから封止済基板１に向かって第１及び第２のレーザ光１２、１８を照射する工程と、照射ヘッドと封止済基板１とを相対的に移動させる工程とを備える。照射する工程では、第１のレーザ光１２を照射することにより境界線６においてミシン目状の穴１７を形成した後に、境界線６に向かって第２のレーザ光１８を照射することにより封止済基板１を切断する。【選択図】図２
2010149165.tif 000002
【特許請求の範囲】
【請求項１】
回路基板に設けられた複数の領域に各々装着されたチップを樹脂封止することによって封止済基板を形成し、前記複数の領域の境界線において前記封止済基板を切断することによって複数の電子部品を製造する際に使用され、前記封止済基板を固定する固定手段と、レーザ光を発生させるレーザ光発生手段と、前記封止済基板と前記レーザ光とを相対的に移動させる移動手段とを備える電子部品製造用の切断装置であって、
前記レーザ光発生手段に光学的に接続され前記封止済基板に向かって前記レーザ光を照射する照射機構を備えるとともに、
前記照射機構は前記境界線においてミシン目状の穴を形成するための第１のレーザ光と前記ミシン目状の穴が形成された前記境界線において前記封止済基板を切断するための第２のレーザ光とを照射することを特徴とする電子部品製造用の切断装置。
【請求項２】
請求項１に記載された電子部品製造用の切断装置において、
前記第１のレーザ光はパルス波であり、かつ、前記第２のレーザ光は連続波であることを特徴とする電子部品製造用の切断装置。
【請求項３】
請求項１又は２に記載された電子部品製造用の切断装置において、
前記レーザ光発生手段はファイバーレーザ発振器又はＹＡＧレーザ発振器を有することを特徴とする電子部品製造用の切断装置。
【請求項４】
請求項１〜３のいずれかに記載された電子部品製造用の切断装置において、
前記ミシン目状の穴は貫通穴又は止り穴であることを特徴とする電子部品製造用の切断装置。
【請求項５】
請求項１〜４のいずれかに記載された電子部品製造用の切断装置において、
前記回路基板の基材はセラミックス又は金属であることを特徴とする電子部品製造用の切断装置。
【請求項６】
請求項１〜５のいずれかに記載された電子部品製造用の切断装置において、
前記電子部品は光電子部品又はパワー半導体部品であることを特徴とする電子部品製造用の切断装置。
【請求項７】
回路基板に設けられた複数の領域に各々装着されたチップを樹脂封止することによって封止済基板を形成し、前記複数の領域の境界線に沿って前記封止済基板を切断することによって複数の電子部品を製造する際に使用され、前記封止済基板を固定する工程と、前記封止済基板に向かってレーザ光を照射する工程と、前記封止済基板と前記レーザ光とを相対的に移動させる工程とを備える電子部品製造用の切断方法であって、
前記照射する工程では、前記封止済基板に向かって第１のレーザ光を照射することによって前記境界線においてミシン目状の穴を形成した後に、前記境界線に向かって第２のレーザ光を照射することによって前記封止済基板を切断することを特徴とする電子部品製造用の切断方法。
【請求項８】
請求項７に記載された電子部品製造用の切断方法において、
前記第１のレーザ光はパルス波であり、かつ、前記第２のレーザ光は連続波であることを特徴とする電子部品製造用の切断方法。
【請求項９】
請求項７又は８に記載された電子部品製造用の切断方法において、
前記照射する工程では、ファイバーレーザ発振器又はＹＡＧレーザ発振器によって前記第１のレーザ光及び前記第２のレーザ光を発生させることを特徴とする電子部品製造用の切断方法。
【請求項１０】
請求項７〜９のいずれかに記載された電子部品製造用の切断方法において、
前記ミシン目状の穴は貫通穴又は止り穴であることを特徴とする電子部品製造用の切断方法。
【請求項１１】
請求項７〜１０のいずれかに記載された電子部品製造用の切断方法において、
前記回路基板の基材はセラミックス又は金属であることを特徴とする電子部品製造用の切断方法。
【請求項１２】
請求項７〜１１に記載された電子部品製造用の切断方法において、
前記電子部品は光電子部品又はパワー半導体部品であることを特徴とする電子部品製造用の切断方法。
【発明の詳細な説明】
【技術分野】
【０００１】
本発明は、複数の領域を有する封止済基板を領域毎に切断することによって複数の電子部品を製造する際に使用される、電子部品製造用の切断装置及び切断方法に関するものである。
【背景技術】
【０００２】
複数の電子部品を効率よく製造する目的で従来から実施されている方式の１つに、次の方式がある。それは、回路基板に装着された複数のチップコンデンサ、ＬＥＤチップ、半導体チップ等（以下「チップ」という。）を一括して樹脂封止して封止済基板を形成し、その封止済基板を切断することによって個片化して複数の電子部品を製造する方式である（例えば、特許文献１参照）。特許文献１によれば、封止済基板を切断する際に、ダイシングソーを使用することができ、或はレーザによりカットすることができる。なお、封止済基板が個片化された個々の電子部品は、しばしばパッケージと呼ばれる。
【０００３】
ところで、特許文献１によれば、回路基板としてガラスエポキシ基板が、樹脂封止に使用される封止樹脂としてエポキシ樹脂、フェノール樹脂、或いはシリコーン樹脂を使用することができる。このことから、回路基板と封止樹脂とが同系統の材料、すなわち樹脂系材料によって構成されているといえる。したがって、回転刃を使用するダイシングソーとレーザとのいずれを使用した場合においても、大きな問題は発生していなかった。
【０００４】
さて、近年、回路基板として、ガラスエポキシ基板に代表される樹脂基板に加えて、基材がセラミックスからなる基板（以下「セラミック基板」という）及び基材が金属からなる基板（以下「メタル基板」という）が使用され始めた。セラミック基板及びメタル基板は優れた放熱特性を有するので、ＬＥＤ、半導体レーザ等の光電子部品、パワー半導体素子等に使用されている。
【０００５】
ところが、セラミック基板及びメタル基板の基材は、封止樹脂とは性質が異なる。その結果、レーザを使用してセラミック基板又はメタル基板を有する封止済基板を仮想的な切断線において切断する場合には、次の問題が発生している。
【０００６】
第１の問題は、回路基板を構成する材料が溶融して形成されたドロスがパッケージに付着しやすいので、外観品位の点で歩留まりが低下するという問題である。第２の問題は、回路基板としてセラミック基板を使用する場合の問題である。それは、セラミック基板に加えられた熱衝撃によって内部応力が発生し、特に１本の切断線において切断が終了する直前に内部応力に起因するセラミック基板の割れやチッピング（欠け）が発生するという問題である。
【０００７】
【特許文献１】特開平０９−０３６１５１号公報（第３頁、図２）
【発明の開示】
【発明が解決しようとする課題】
【０００８】
本発明が解決しようとする課題は、セラミック基板又はメタル基板からなる回路基板を含む封止済基板をレーザによって切断する際に、ドロスが発生すること、及び、内部応力に起因するセラミック基板の割れやチッピング（欠け）が発生することである。
【課題を解決するための手段】
【０００９】
以下の説明における（）内の数字・記号は、図面における符号を示しており、説明における用語と図面に示された構成要素とを対比しやすくする目的で記載されたものである。また、これらの数字は、「説明における用語を、図面に示された構成要素に限定して解釈すること」を意味するものではない。
【００１０】
上述の課題を解決するために、本発明に係る電子部品製造用の切断装置は、回路基板（２）に設けられた複数の領域（７）に各々装着されたチップ（３）を樹脂封止することによって封止済基板（１）を形成し、複数の領域（７）の境界線（６）において封止済基板（１）を切断することによって複数の電子部品を製造する際に使用され、封止済基板（１）を固定する固定手段（８）と、レーザ光（１２、１８）を発生させるレーザ光発生手段（１１）と、封止済基板（１）とレーザ光（１２、１８）とを相対的に移動させる移動手段（９）とを備える電子部品製造用の切断装置であって、レーザ光発生手段（１１）に光学的に接続され封止済基板（１）に向かってレーザ光（１２、１８）を照射する照射機構（１０）を備えるとともに、照射機構（１０）は境界線（６）においてミシン目状の穴（１７、１９）を形成するための第１のレーザ光（１２）とミシン目状の穴（１７、１９）が形成された境界線（６）において封止済基板（１）を切断するための第２のレーザ光（１８）とを照射することを特徴とする。
【００１１】
また、本発明に係る電子部品製造用の切断装置は、上述の切断装置において、第１のレーザ光（１２）はパルス波であり、かつ、第２のレーザ光（１８）は連続波であることを特徴とする。
【００１２】
また、本発明に係る電子部品製造用の切断装置は、上述の切断装置において、レーザ光発生手段（１１）はファイバーレーザ発振器又はＹＡＧレーザ発振器を有することを特徴とする。
【００１３】
また、本発明に係る電子部品製造用の切断装置は、上述の切断装置において、ミシン目状の穴（１７、１９）は貫通穴（１７）又は止り穴（１９）であることを特徴とする。
【００１４】
また、本発明に係る電子部品製造用の切断装置は、上述の切断装置において、回路基板（２）の基材はセラミックス又は金属であることを特徴とする。
【００１５】
また、本発明に係る電子部品製造用の切断装置は、上述の切断装置において、電子部品は光電子部品又はパワー半導体部品であることを特徴とする。
【００１６】
また、本発明に係る電子部品製造用の切断方法は、回路基板（２）に設けられた複数の領域（７）に各々装着されたチップ（３）を樹脂封止することによって封止済基板（１）を形成し、複数の領域（７）の境界線（６）に沿って封止済基板（１）を切断することによって複数の電子部品を製造する際に使用され、封止済基板（１）を固定する工程と、封止済基板（１）に向かってレーザ光（１２、１８）を照射する工程と、封止済基板（１）とレーザ光（１２、１８）とを相対的に移動させる工程とを備える電子部品製造用の切断方法であって、照射する工程では、封止済基板（１）に向かって第１のレーザ光（１２）を照射することによって境界線（６）においてミシン目状の穴（１７、１９）を形成した後に、境界線（６）に向かって第２のレーザ光（１８）を照射することによって封止済基板（１）を切断することを特徴とする。
【００１７】
また、本発明に係る電子部品製造用の切断方法は、上述の切断方法において、第１のレーザ光（１２）はパルス波であり、かつ、第２のレーザ光（１８）は連続波であることを特徴とする。
【００１８】
また、本発明に係る電子部品製造用の切断方法は、上述の切断方法において、照射する工程では、ファイバーレーザ発振器又はＹＡＧレーザ発振器によって第１のレーザ光（１２）及び第２のレーザ光（１８）を発生させることを特徴とする。
【００１９】
また、本発明に係る電子部品製造用の切断方法は、上述の切断方法において、ミシン目状の穴（１７、１９）は貫通穴（１７）又は止り穴（１９）であることを特徴とする。
【００２０】
また、本発明に係る電子部品製造用の切断方法は、上述の切断方法において、回路基板（２）の基材はセラミックス又は金属であることを特徴とする。
【００２１】
また、本発明に係る電子部品製造用の切断方法は、上述の切断方法において、電子部品は光電子部品又はパワー半導体部品であることを特徴とする。
【発明の効果】
【００２２】
本発明によれば、封止済基板（１）の境界線（６）において、パルス波のレーザを使用してミシン目状の穴（１７、１９）を形成した後に、連続波のレーザを使用して封止済基板（１）を切断（フルカット）する。これにより、レーザ光を１回照射して封止済基板（１）を切断（フルカット）する場合における除去される部分の体積にそれぞれ比較して、ミシン目状の穴（１７、１９）を形成する際に除去される部分の体積と切断（フルカット）によって除去される部分の体積とがいずれも減少する。言い換えれば、本発明における２回の照射のそれぞれによって封止済基板（１）から除去される部分の体積は、１回の照射によって封止済基板（１）を切断する際にその封止済基板（１）から除去される部分の体積に比較して、いずれも減少している。したがって、封止済基板（１）を切断する際にドロスの発生が抑制されるとともに、切断面における良好な切断品位が得られる。
【００２３】
また、本発明によれば、封止済基板（１）がセラミック基板を含む場合において、パルス波のレーザを使用してミシン目状の穴（１７、１９）が形成された封止済基板（１）を、連続波のレーザを使用して切断する。これにより、ミシン目状の穴（１７、１９）の近傍において、連続波のレーザが照射されることによって発生する熱応力が緩和される。このことによって、ミシン目状の穴（１７、１９）の近傍において封止済基板（１）が受ける応力、特にセラミック基板が受ける応力が減少する。したがって、内部応力に起因するセラミック基板の割れやチッピングの発生が抑制される。
【発明を実施するための最良の形態】
【００２４】
回路基板（２）に設けられた複数の領域（７）に各々装着されたチップ（３）を樹脂封止することによって封止済基板（１）を形成し、複数の領域（７）の境界線（６）に沿って封止済基板（１）を切断することによって複数の電子部品を製造する際に使用される切断方法であって、テーブル（９）に封止済基板（１）を固定する工程と、照射ヘッド（１０）から封止済基板（１）に向かって第１のレーザ光（１２）又は第２のレーザ光（１８）を照射する工程と、照射ヘッド（１０）と封止済基板（１）とを相対的に移動させる工程とを備える。照射する工程では、第１のレーザ光（１２）を照射することにより境界線（６）においてミシン目状の穴（１７）を形成した後に、境界線（６）に向かって第２のレーザ光（１８）を照射することにより封止済基板（１）を切断する。
【実施例１】
【００２５】
本発明に係る電子部品製造用の切断装置の実施例１を、図１を参照して説明する。図１は、本実施例に係る電子部品製造用の切断装置の照射ヘッドとその切断装置が封止済基板にミシン目状の穴を形成している状態とを示す概略断面図である。図１に示された切断装置は、封止済基板１を複数の電子部品に個片化する切断装置である。なお、本出願書類に含まれるいずれの図についても、わかりやすくするために、適宜省略し又は誇張して模式的に描かれている。ここで、「ミシン目状の穴」とは、所定の間隔を空けて離隔的に設けられた穴をいい、貫通穴と止り穴とのいずれも含んでいる。
【００２６】
図１に示されているように、封止済基板１は、回路基板２と、回路基板２に実装された複数のチップ３と、複数のチップ３を一括して覆うようにして形成された封止樹脂４とを有する。図１では、回路基板２としてセラミック基板又はメタル基板が、封止樹脂４として透光性を有するシリコーン樹脂が、チップ３としてＬＥＤチップが、それぞれ使用されている。したがって、封止済基板１は、セラミックス基板又はメタル基板とプラスチックとからなる複合材料であるといえる。なお、メタル基板には、メタルコア基板、メタルベース基板、及びホーロー基板が含まれる。
【００２７】
封止樹脂４は、チップ３にそれぞれ対応するレンズ部５を有する。封止済基板１は、格子状の境界線６によって複数の領域７に区切られている。このことによって、各境界線６は線分によって構成されていることになる。したがって、各領域７の形状は長方形（正方形を含む）である。また、図１には、複数の領域７のそれぞれに１個のチップ３が装着された例が示されている。
【００２８】
なお、図１は、レンズ部５が凸レンズを構成し、レンズ部５とチップ３とが１対１で対応する例を示す。これに限らず、レンズ部５は、光を収束する機能、平行光にする機能、又は、拡散する機能を有していればよい。また、レンズ部５は、複数のレンズを有していてもよく、フレネルレンズ等であってもよい。
【００２９】
封止済基板１は、粘着テープ８を介してテーブル９に固定される。テーブル９は、図に示されたＸ方向、Ｙ方向、及び、Ｚ方向に移動可能であるとともに、θ方向に回転可能であるようにして設けられている。封止済基板１の上方には照射ヘッド１０が配置されている。その照射ヘッド１０に光学的に接続されて、レーザ発振器１１が設けられている。照射ヘッド１０は、レーザ発振器１１が発生させたレーザ光を、封止済基板１に向かって第１のレーザ光１２として照射する。また、照射ヘッド１０は、レーザ発振器１１が発生させたレーザ光を、封止済基板１に向かって第２のレーザ光（後述）として照射することもできる。ここで、レーザ発振器１１は第１のレーザ光１２と第２のレーザ光とを発生させることができる。そして、第１のレーザ光１２はパルス波であり、第２のレーザ光は連続波である。
【００３０】
照射ヘッド１０には配管１３が設けられ、その配管１３を経由して照射ヘッド１０の内部にアシストガス１４が供給される。照射ヘッド１０の下部にはノズル１５が設けられている。そのノズル１５の開口から封止済基板１の被照射部１６に向かって、第１のレーザ光１２が照射されるとともにアシストガス１４が噴射される。
【００３１】
以下、本実施例に係る電子部品製造用の切断装置の動作を、図１と図２とを参照して説明する。図２（１）は本実施例に係る電子部品製造用の切断装置が封止済基板にミシン目状の貫通穴を形成している状態を、図２（２）はミシン目状の貫通穴が形成された封止済基板を、図２（３）は封止済基板を切断している状態を、それぞれ示す断面図である。
【００３２】
まず、図１と図２（１）とに示すように、パルス波である第１のレーザ光１２を封止済基板１の境界線６に向かって照射させながら、照射ヘッド１０に対してテーブル９を図の＋Ｘ方向に移動させる。また、封止済基板１の境界線６に向かって、第１のレーザ光１２を照射するとともにアシストガス１４を噴射する。アシストガス１４を噴射することによって、発生したドロスを吹き飛ばして除去することができる。第１のレーザ光１２の照射条件は、複合材料である封止済基板１に貫通穴を開けることができるように、予め設定されている。これにより、図２（２）に示すように、封止済基板１の境界線６のうちＸ方向に沿う１本の境界線６において、貫通穴からなるミシン目状の穴１７を開けることができる。
【００３３】
次に、封止済基板１の境界線６のうちＸ方向に沿う残りのすべての境界線６において、貫通穴からなるミシン目状の穴１７を開ける。これにより、境界線６のうちＸ方向に沿うすべての境界線６において、貫通穴からなるミシン目状の穴１７が形成される。
【００３４】
次に、格子状の境界線６のうちＹ方向に沿う境界線６において、貫通穴からなるミシン目状の穴１７を開ける。具体的には、Ｙ方向に沿う１本の境界線６に向かって第１のレーザ光１２を照射させながら、照射ヘッド１０に対してテーブル９を図の＋Ｙ（又は−Ｙ）方向に移動させる。引き続いて、封止済基板１の境界線６のうちＹ方向に沿う残りのすべての境界線６において、貫通穴からなるミシン目状の穴１７を開ける。ここまでの工程によって、封止済基板１のすべての境界線６において貫通穴からなるミシン目状の穴１７が形成される。
【００３５】
次に、図２（３）に示すように、連続波である第２のレーザ光１８を封止済基板１の境界線６に向かって照射させながら、照射ヘッド１０に対してテーブル９を図の＋Ｘ方向に移動させる。また、封止済基板１の境界線６に向かって、第２のレーザ光１８を照射するとともにアシストガス１４（図１参照）を噴射する。第２のレーザ光１８の照射条件は、貫通穴からなるミシン目状の穴１７が形成された封止済基板１を完全に切断することができるように、予め設定されている。これにより、封止済基板１の境界線６のうちＸ方向に沿う１本の境界線６において、封止済基板１を完全に切断する（フルカットする）ことができる。
【００３６】
次に、封止済基板１の境界線６のうちＸ方向に沿う残りのすべての境界線６において、封止済基板１を完全に切断する。
【００３７】
次に、格子状の境界線６のうちＹ方向に沿うすべての境界線６において、封止済基板１を完全に切断する。具体的には、Ｙ方向に沿う１本の境界線６に向かって第２のレーザ光１８を照射させながら、照射ヘッド１０に対してテーブル９を図の＋Ｙ（又は−Ｙ）方向に移動させる。引き続いて、封止済基板１の境界線６のうちＹ方向に沿う残りのすべての境界線６において、封止済基板１を切断する。ここまでの工程によって、すべての境界線６において封止済基板１を切断することができる。したがって、封止済基板１は、複数の領域７にそれぞれ対応する複数のパッケージに個片化される。
【００３８】
本実施例によれば、次の効果が得られる。第１の効果は、封止済基板１を切断する際にドロスの発生が抑制されることである。本実施例においては、２回の照射のそれぞれによって封止済基板１から除去される部分の体積が、１回の照射によって封止済基板を切断する際にその封止済基板から除去される部分の体積に比較して、いずれも減少している。これにより、２回の照射のそれぞれによって封止済基板１において溶融した部分がアシストガスによって除去されやすくなる。したがって、封止済基板１を切断する際にドロスの発生が抑制される。
【００３９】
第２の効果は、切断面における良好な切断品位が得られることである。上述した通り、２回の照射のそれぞれによって封止済基板１において溶融した部分がアシストガスによって除去されやすくなる。したがって、製造された電子部品の切断面において良好な切断品位が得られる。
【００４０】
第３の効果は、回路基板２としてセラミック基板を使用した場合に、内部応力に起因するセラミック基板の割れやチッピングの発生が抑制されることである。本実施例においては、パルス波のレーザを使用してミシン目状の穴１７が形成された封止済基板１を、連続波のレーザを使用して切断する。これにより、ミシン目状の穴１７の近傍において、連続波のレーザが照射されることによって発生する熱応力が緩和される。このことによって、ミシン目状の穴１７の近傍において封止済基板１が受ける応力、特にセラミック基板からなる回路基板２が受ける応力が減少する。したがって、内部応力に起因する回路基板２の割れやチッピングの発生が抑制される。
【００４１】
なお、本実施例においては、ミシン目状の穴１７の径及び穴中心間の間隔（中心間ピッチ）は、第１のレーザ光１２の照射条件によって決定される。照射条件とは、例えば、レーザの種類、エネルギー、周波数、デューティ比、照射径、テーブル９の移動速度、アシストガス１４の種類及び圧力等である。また、ミシン目状の穴１７の径及び穴中心間の間隔は、第２のレーザ光１８の照射によってミシン目状の穴１７が形成された封止済基板１を完全に切断することができるように、予め設定されている。また、本実施例は、封止樹脂４及び回路基板２の材質、厚さ等に応じてミシン目状の穴１７の径及び穴中心間の間隔を適切に設定することによって、様々な仕様の回路基板２に対して適用可能になる。
【００４２】
本発明では、第１のレーザ光１２を照射するために、ＹＡＧレーザ（例えば、波長１０６４ｎｍ）、ファイバーレーザ（例えば、波長１０７０ｎｍ）等を使用する。また、パルス波の照射条件についてエネルギーを２００Ｗ、テーブル９の移動速度を３００ｍｍ／ｓｅｃとし、連続波の照射条件についてエネルギーを３００Ｗ、テーブル９の移動速度を１５０ｍｍ／ｓｅｃとする。エネルギーについて連続波のエネルギー＞パルス波のエネルギーとし、テーブル９の移動速度について連続波での移動速度＜パルス波での移動速度とすることによって、切断された部分において良好な断面品位を得ることができる。
【実施例２】
【００４３】
本発明に係る電子部品製造用の切断装置の実施例２を、図３を参照して説明する。図３（１）は本実施例に係る電子部品製造用の切断装置が封止済基板にミシン目状の止り穴を形成している状態を、図３（２）はミシン目状の止り穴が形成された封止済基板を、図３（３）は封止済基板を切断している状態を、それぞれ示す断面図である。
【００４４】
本実施例では、まず、図３（１）に示すように、パルス波である第１のレーザ光１２を封止済基板１の境界線６に向かって照射させながら、照射ヘッド１０に対してテーブル９を図の＋Ｘ方向に移動させる。第１のレーザ光１２の照射条件は、複合材料である封止済基板１に止り穴を開けることができるように、予め設定されている。このことにより、図３（２）に示すように、封止済基板１の境界線６のうちＸ方向に沿う１本の境界線６において、止り穴からなるミシン目状の穴１９を開けることができる。
【００４５】
次に、封止済基板１の境界線６のうちＸ方向に沿う残りのすべての境界線６において、止り穴からなるミシン目状の穴１９を開ける。これにより、境界線６のうちＸ方向に沿うすべての境界線６において、止り穴からなるミシン目状の穴１９が形成される。
【００４６】
次に、格子状の境界線６のうちＹ方向に沿うすべての境界線６において、止り穴からなるミシン目状の穴１９を開ける。
【００４７】
次に、図３（３）に示すように、連続波である第２のレーザ光１８を封止済基板１の境界線６に向かって照射させながら、照射ヘッド１０に対してテーブル９を図の＋Ｘ方向に移動させる。これにより、封止済基板１の境界線６のうちＸ方向に沿う１本の境界線６において、封止済基板１を完全に切断する（フルカットする）ことができる。
【００４８】
次に、封止済基板１の境界線６のうちＸ方向に沿う残りのすべての境界線６において、封止済基板１を完全に切断する。
【００４９】
次に、格子状の境界線６のうちＹ方向に沿うすべての境界線６において、封止済基板１を完全に切断する。ここまでの工程によって、すべての境界線６において封止済基板１を切断することができる。したがって、封止済基板１は、複数の領域７にそれぞれ対応する複数のパッケージに個片化される。
【００５０】
本実施例の特徴は、パルス波である第１のレーザ光１２を封止済基板１の境界線６に向かって照射することによって、止り穴からなるミシン目状の穴１９を開けることである。これらのミシン目状の穴１９は、封止樹脂４の側に開口を有するとともに、回路基板２において内底面を有する。言い換えると、ミシン目状の穴１９は、封止済基板１の厚さ方向において封止樹脂４の側から回路基板２の途中まで形成されている。そして、実施例１の場合と同様に、ミシン目状の穴１９の径・深さ、及び、穴中心間の間隔（中心間ピッチ）は、第１のレーザ光１２の照射条件によって決定される。また、ミシン目状の穴１９の径・深さ及び穴中心間の間隔は、第２のレーザ光１８の照射によってミシン目状の穴１９が形成された封止済基板１を完全に切断することができるように、予め設定されている。
【００５１】
本実施例によれば、実施例１と同様の効果が得られる。また、本実施例は、封止樹脂４及び回路基板２の材質、厚さ等に応じてミシン目状の穴１９の径・深さ及び穴中心間の間隔を適切に設定することによって、様々な仕様の回路基板２に対して適用可能になる。
【実施例３】
【００５２】
本発明に係る電子部品製造用の切断装置の実施例３を、図４を参照して説明する。図４（１）は本実施例に係る電子部品製造用の切断装置が封止済基板の封止樹脂に溝を形成している状態を、図４（２）はミシン目状の貫通穴を回路基板に形成している状態を、図４（３）はその切断装置が封止済基板を切断している状態をそれぞれ示す断面図である。
【００５３】
本実施例では、まず、図４（１）に示すように、回転刃２０を使用して、封止済基板の封止樹脂４に溝を形成する。図４（１）には、テーブル９が−Ｘ方向（左方向）に移動することによって、回転刃２０の左側に溝（符号なし）を形成する様子が示されている。なお、図４では、わかりやすくするために回転刃２０が小さく示されている。
【００５４】
次に、図４（２）に示すように、封止済基板１の境界線６のうちＸ方向に沿う１本の境界線６において、回路基板２に第１のレーザ光１２を照射する。このことによって、貫通穴からなるミシン目状の穴２１を回路基板２に形成する。引き続き、封止済基板１のすべての境界線６において、貫通穴からなるミシン目状の穴２１を回路基板２に形成する。
【００５５】
次に、図４（３）に示すように、封止済基板１の境界線６における回路基板２に向かって、連続波である第２のレーザ光１８を照射させながら、照射ヘッド１０（図１参照）に対してテーブル９を図の＋Ｘ方向に移動させる。これにより、封止済基板１の境界線６のうちＸ方向に沿う１本の境界線６において、封止済基板１を完全に切断する（フルカットする）ことができる。その後に、封止済基板１の境界線６のうちＸ方向に沿う残りのすべての境界線６において、封止済基板１を完全に切断する。引き続き、封止済基板１の境界線６のうちＹ方向に沿うすべての境界線６において、封止済基板１を完全に切断する。
【００５６】
本実施例によれば、実施例１及び実施例２と同様の効果が得られる。また、本実施例によれば、封止樹脂４の切断にはこれに適した回転刃を使用し、回路基板２の切断にはこれに適した種類のレーザと照射条件とを使用することができる。したがって、封止済基板１を切断する工程の効率が向上する。
【００５７】
なお、本実施例では、回転刃２０と、第１のレーザ光１２及び第２のレーザ光１８を照射するレーザ発振器１１（図１参照）との双方が、１台の切断装置に設けられた例を説明した。これに限らず、回転刃２０を有する切断装置を使用して封止済基板１の封止樹脂４に溝を形成した後に、レーザ発振器１１（図１参照）を有する切断装置にその封止済基板１を搬送してもよい。
【００５８】
また、本実施例では、回転刃２０に変えてレーザ光を使用して、封止済基板１の封止樹脂４に溝を形成してもよい。この場合には、封止樹脂４に吸収されやすいレーザ光、例えばＣＯ２レーザ発振器によるレーザ光を使用することが好ましい。
【００５９】
また、本実施例において封止樹脂４に設けられた溝は、樹脂封止工程において形成してもよい。この場合には、樹脂封止用の成形型が有するキャビティに薄板状の突出部を格子状に設けておくことによって、封止樹脂４に溝を形成することができる。
【００６０】
また、本実施例で封止樹脂４に設けられた溝においては、樹脂４がまったく存在せずに回路基板２の表面が露出していてもよい。更に、溝の底部に封止樹脂４が存在していてもよい。本実施例においては、境界線６において封止樹脂４の厚さが小さくなっていればよい。
【００６１】
なお、ここまで説明した各実施例では、Ｘ方向に沿うすべての境界線６においてミシン目状の穴１７、１９を形成した後に、Ｙ方向に沿うすべての境界線６においてミシン目状の穴１７、１９を形成した。そして、引き続いて、Ｘ方向に沿うすべての境界線６において封止済基板１を切断した後に、Ｙ方向に沿うすべての境界線６において封止済基板１を切断した。
【００６２】
本発明においては、封止済基板１を大きなブロックに切断した後に、各ブロックを複数の領域７単位に切断してもよい。具体的には、まず、封止済基板１のすべての境界線６においてミシン目状の穴１７を形成する。次に、封止済基板１のＸ方向及びＹ方向の中心線付近の境界線６において、封止済基板１を切断する。これにより、封止済基板１を４つのブロックに等分する。次に、４つのブロックのそれぞれを複数の領域７単位に切断する。この方法によれば、封止済基板１における変形（反り、うねり、撓み等）が大きい場合において、すべての境界線６においてミシン目状の穴１７を形成することによって、それらの変形に起因する応力が低減される。したがって、封止済基板１を切断する際にそれらの変形によって受ける悪影響を抑制することができる。
【００６３】
また、次のようにしてもよい。まず、封止済基板１のＸ方向及びＹ方向の中心線付近の境界線６においてミシン目状の穴１７を形成する。次に、それらの境界線６において封止済基板１を切断する。これによって、封止済基板１を４つのブロックに等分する。次に、４つのブロックのそれぞれを対象として、すべての境界線６においてミシン目状の穴１７を形成する。次に、４つのブロックのそれぞれを対象として、すべての境界線６において封止済基板１を切断する。この方法によっても、封止済基板１を切断する際に、反り、うねり、撓み等の変形によって受ける悪影響を抑制することができる。
【００６４】
また、ここまでの各実施例では、チップ３としてＬＥＤチップを、封止樹脂４として透光性を有するシリコーン樹脂を、それぞれ有する封止済基板１について説明した。これに限らず、チップ３としてレーザダイオードチップを使用することもできる。更に、チップ３としてパワー半導体チップを、封止樹脂４としてエポキシ樹脂等を、それぞれ使用することによって、パワー半導体部品を製造する際に本発明を適用することもできる。
【００６５】
また、１つの領域７に複数のチップ３が装着されていてもよい。例えば、複数のＬＥＤチップが装着された１つの領域７は、個片化されることによって面光源として機能することができる。また、１つの領域７に装着された複数のチップ３は同じ機能を有するものでなくてもよい。例えば、発光素子と受光素子とを１つの領域７に装着した場合には、その１つの領域７は個片化されることによって光センサとして機能することができる。
【００６６】
また、ここまでの各実施例では、第１のレーザ光１２又は第２のレーザ光１８を封止済基板１の境界６に向かって照射させながら、照射ヘッド１０に対してテーブル９を図のＸ方向又はＹ方向に移動させることとした。これに限らず、テーブル９に対して照射ヘッド１０を図のＸ方向又はＹ方向に移動させてもよい。更に、テーブル９と照射ヘッド１０との双方を図のＸ方向又はＹ方向に移動させてもよい。要は、テーブル９と照射ヘッド１０とを図のＸ方向又はＹ方向に相対的に移動させればよい。
【００６７】
また、ここまでの各実施例では、境界線６が線分によって構成されている場合について説明した。これに限らず、曲線、又は、複数の線分が組み合わされた折れ線が境界線６に含まれる場合にも本発明が適用される。したがって、封止済基板を切断して外形の一部に曲線又は折れ線が含まれるパッケージ（例えば、ある種のメモリカード）を製造する場合においても、本発明が適用される。この場合には、ミシン目状の穴１７、１９は、曲線状又は折れ線状に並んで形成される。
【００６８】
また、ここまでの各実施例では、粘着テープ８を介して封止済基板１をテーブル９に固定した。これに限らず、吸着によって封止済基板１をテーブル９に固定してもよい。この場合には、テーブル９の表面における各境界線６に重なる部分に溝を設けることが好ましい。これにより、封止済基板１にミシン目状の穴１７、１９を形成する工程と封止済基板１を完全に切断する工程との双方（特に後者の工程）において発生したドロスが、それらの溝に向かって除去されやすくなる。
【００６９】
また、本発明は、上述の各実施例に限定されるものではなく、本発明の趣旨を逸脱しない範囲内で、必要に応じて、任意にかつ適宜に組み合わせ、変更し、又は選択して採用できるものである。
【図面の簡単な説明】
【００７０】
【図１】図１は、実施例１に係る電子部品製造用の切断装置の照射ヘッドとその切断装置が封止済基板にミシン目状の穴を形成している状態とを示す断面図である。
【図２】図２（１）は実施例１に係る電子部品製造用の切断装置が封止済基板にミシン目状の穴である貫通穴を形成している状態を、図２（２）はミシン目状の貫通穴が形成された封止済基板を、図２（３）は封止済基板を切断している状態を、それぞれ示す断面図である。
【図３】図３（１）は実施例２に係る電子部品製造用の切断装置が封止済基板にミシン目状の穴である止り穴を形成している状態を、図３（２）はミシン目状の止り穴が形成された封止済基板を、図３（３）は封止済基板を切断している状態を、それぞれ示す断面図である。
【図４】図４（１）は実施例３に係る電子部品製造用の切断装置が封止樹脂に溝を形成している状態を、図４（２）はミシン目状の貫通穴を回路基板に形成している状態を、図４（３）はその切断装置が封止済基板を切断している状態を、それぞれ示す断面図である。
【符号の説明】
【００７１】
１    封止済基板
２    回路基板
３    チップ
４    封止樹脂
５    レンズ部
６    境界線
７    領域
８    粘着テープ（固定手段）
９    テーブル（移動手段）
１０    照射ヘッド
１１    レーザ発振器（レーザ光発生手段）
１２    第１のレーザ光（レーザ光）
１３    配管
１４    アシストガス
１５    ノズル
１６    被照射部
１７、２１    ミシン目状の穴（貫通穴）
１８    第２のレーザ光（レーザ光）
１９    ミシン目状の穴（止り穴）
２０    回転刃
【図１】
2010149165.tif 000003
【図２】
2010149165.tif 000004
【図３】
2010149165.tif 000005
【図４】
2010149165.tif 000006